(57)【要約】【課題】壁面塗装材を回収して再利用可能な壁面塗装材用糊、その製造方法および壁面塗装材を提供する。【解決手段】コンニャク粉とデンプンとにかわとを含む。コンニャク粉１．０〜１．４質量部に対して、デンプンを３〜５質量部、にかわを２．７〜４．５質量部含むことが好ましい。コンニャク粉１．０〜１．４質量部に対して、デンプンを５〜７質量部、にかわを４．５〜６．３質量部含んでいてもよい。コンニャク粉２５〜３５質量部に対して、デンプンを３０〜５０質量部、にかわを１０〜２０質量部含んでいてもよい。安息香酸、安息香酸ナトリウム、セルロースエーテルおよび竹酢液のうちの少なくとも１種類を含むことが好ましい。コンニャク粉と水とを撹拌して生成されたコンニャク糊と、デンプンと水とを撹拌して生成されたデンプン糊と、にかわと水とを混合して生成されたにかわ液とを混合して製造される。【選択図】なし【特許請求の範囲】
【請求項１】
コンニャク粉とデンプンとにかわとを含むことを、特徴とする壁面塗装材用糊。
【請求項２】
コンニャク粉１．０〜１．４質量部に対して、デンプンを３〜５質量部、にかわを２．７〜４．５質量部含むことを、特徴とする請求項１記載の壁面塗装材用糊。
【請求項３】
コンニャク粉１．０〜１．４質量部に対して、デンプンを５〜７質量部、にかわを４．５〜６．３質量部含むことを、特徴とする請求項１記載の壁面塗装材用糊。
【請求項４】
コンニャク粉２５〜３５質量部に対して、デンプンを３０〜５０質量部、にかわを１０〜２０質量部含むことを、特徴とする請求項１記載の壁面塗装材用糊。
【請求項５】
安息香酸、安息香酸ナトリウム、セルロースエーテル、竹酢液およびニンニクのうちの少なくとも１種類を含むことを、特徴とする請求項１、２、３または４記載の壁面塗装材用糊。
【請求項６】
コンニャク粉と水とを撹拌して生成されたコンニャク糊と、デンプンと水とを撹拌して生成されたデンプン糊と、にかわと水とを混合して生成されたにかわ液とを混合することを、特徴とする壁面塗装材用糊の製造方法。
【請求項７】
請求項１〜５のいずれか１項記載の壁面塗装材用糊と、ゼオライト、珪藻土または繊維素繊維との混合物から成ることを、特徴とする壁面塗装材。
【発明の詳細な説明】
【技術分野】
【０００１】
本発明は、壁面塗装材用糊、その製造方法および壁面塗装材に関する。
【背景技術】
【０００２】
従来、室内の壁面塗装材として、断熱機能や調湿機能、消臭機能などを有するものや、天然素材を使用したもの、質感に優れたものなど、様々な種類のものがある（例えば、特許文献１、２または３参照）。
【０００３】
【特許文献１】特開２００５−２００５０８号公報
【特許文献２】特開２００８−９４６５９号公報
【特許文献３】特開２００７−１６１５０４号公報
【発明の開示】
【発明が解決しようとする課題】
【０００４】
特許文献１、２および３に記載のような従来の壁面塗装材は、薬品やサンドペーパーなどを使用して剥がす必要があり、下地の壁材も傷つくため、再利用されることなく壁材とともに廃棄されているという課題があった。
【０００５】
本発明は、このような課題に着目してなされたもので、壁面塗装材を回収して再利用することができる壁面塗装材用糊、その製造方法および壁面塗装材を提供することを目的としている。
【課題を解決するための手段】
【０００６】
上記目的を達成するために、本発明に係る壁面塗装材用糊は、コンニャク粉とデンプンとにかわとを含むことを、特徴とする。
本発明に係る壁面塗装材用糊は、壁面塗装材の原料となる、繊維素素材、ゼオライト、珪藻土、珪砂、パーライトなどの１種または２種以上の組み合わせ、またはその他の骨材と混ぜて使用される。本発明に係る壁面塗装材用糊を使用した壁面塗装材は、乾燥状態では、下地の壁材などに固く付着しているため、スクレーパー等で削っても、容易には剥がれない。しかし、この壁面塗装材に水を含ませて湿潤状態にすることにより、スクレーパー等により、下地の壁材などを傷つけることなく、容易に剥がすことができる。このため、本発明に係る壁面塗装材用糊によれば、壁面塗装材を回収して粉砕し再利用することができる。また、下地の壁材なども再利用することができる。
【０００７】
本発明に係る壁面塗装材用糊は、天然素材の食品添加物から成っているため、廃棄したとしても環境に悪影響を与えず、環境への負荷が小さい。また、災害・緊急時の救難食料にすることもできる。
なお、本発明において、「コンニャク粉」の範疇には、グルコマンナンの粉末も含まれる。また、「にかわ」の範疇には、ゼラチンも含まれる。デンプンは、コーンスターチ、バレイショデンプン、コメデンプン、コムギデンプン、サツマイモデンプン、タピオカデンプンなどの植物由来のデンプンであっても、α化デンプン、β化デンプン、デキストリン、可溶性デンプンなどの変性デンプンであってもよい。
本発明に係る壁面塗装材用糊は、水に溶かして使用される。本発明に係る壁面塗装材用糊の水に対する混合比率は０．６〜１２質量％が好ましく、１．７〜２．２質量％が特に好ましい。本発明に係る壁面塗装材用糊で、水全体に対するコンニャク粉の混合比率は０．２〜２質量％、デンプンの混合比率は０．２〜６質量％、にかわの混合比率は０．２〜６質量％が好ましく、コンニャク粉の混合比率は０．４質量％前後、デンプンの混合比率は０．６７〜２質量％、にかわの混合比率は０．４７〜１．８質量％が特に好ましい。水の量が多くなると粘度が小さくなって密着性が悪くなり、水の量が少なくなると粘度が大きくなって施工性が悪くなる。壁面塗装材用糊の水に対する混合比率は、骨材の種類に応じて適宜、調整することが好ましい。
【０００８】
本発明に係る壁面塗装材用糊は、コンニャク粉１．０〜１．４質量部に対して、デンプンを３〜５質量部、にかわを２．７〜４．５質量部含むことが好ましい。この場合、ゼオライトと混ぜることにより、特に、塗りやすく施工性に優れ、乾燥時の密着性や、湿潤時の剥離性にも優れた壁面塗装材を形成することができる。
【０００９】
本発明に係る壁面塗装材用糊は、コンニャク粉１．０〜１．４質量部に対して、デンプンを５〜７質量部、にかわを４．５〜６．３質量部含んでいてもよい。この場合、珪藻土と混ぜることにより、特に、塗りやすく施工性に優れ、乾燥時の密着性や、湿潤時の剥離性にも優れた壁面塗装材を形成することができる。
【００１０】
また、本発明に係る壁面塗装材用糊は、コンニャク粉２５〜３５質量部に対して、デンプンを３０〜５０質量部、にかわを１０〜２０質量部含んでいてもよい。この場合、繊維素繊維と混ぜることにより、特に、塗りやすく施工性に優れ、乾燥時の密着性や、湿潤時の剥離性にも優れた壁面塗装材を形成することができる。
【００１１】
本発明に係る壁面塗装材用糊は、安息香酸、安息香酸ナトリウム、セルロースエーテル、竹酢液およびニンニクのうちの少なくとも１種類を含んでいてもよい。この場合、安息香酸および安息香酸ナトリウムにより防腐、防カビ効果が得られ、セルロースエーテルにより粘度を高める増粘効果が得られ、竹酢液およびニンニクにより防虫効果が得られる。セルロースエーテルは、メチルセルロースであってもよい。素材が食品添加物から成り腐りやすいため、安息香酸または安息香酸ナトリウムによる防腐、防カビ作用が特に効果的である。また、素材が食品添加物から成り虫がつきやすいため、竹酢液による防虫作用が特に効果的である。
【００１２】
本発明に係る壁面塗装材用糊の製造方法は、コンニャク粉と水とを撹拌して生成されたコンニャク糊と、デンプンと水とを撹拌して生成されたデンプン糊と、にかわと水とを混合して生成されたにかわ液とを混合することを、特徴とする。
本発明に係る壁面塗装材用糊の製造方法によれば、本発明に係る壁面塗装材用糊を容易に製造することができる。
【００１３】
本発明に係る壁面塗装材は、前述のいずれかの壁面塗装材用糊と、ゼオライト、珪藻土または繊維素繊維との混合物から成ることを、特徴とする。
本発明に係る壁面塗装材は、乾燥状態では、下地の壁材などに固く付着しているため、スクレーパー等で削っても、容易には剥がれない。しかし、この壁面塗装材に水を含ませて湿潤状態にすることにより、スクレーパー等により、下地の壁材などを傷つけることなく、容易に剥がすことができる。このため、回収して粉砕し再利用することができる。また、下地の壁材なども再利用することができる。
本発明に係る壁面塗装材で、本発明に係る壁面塗装材用糊を水に溶かしたものに対する骨材の混合割合は、１０〜２００質量％が好ましい。骨材がゼオライトの場合、本発明に係る壁面塗装材用糊を水に溶かしたものに対するゼオライトの混合比率は４０〜２００質量％が好ましく、特に６７〜８７質量％が特に好ましい。骨材が珪藻土の場合、本発明に係る壁面塗装材用糊を水に溶かしたものに対する珪藻土の混合比率は２０〜１００質量％が好ましく、特に４３質量％前後が特に好ましい。骨材が繊維素繊維の場合、本発明に係る壁面塗装材用糊を水に溶かしたものに対する繊維素繊維の混合比率は１０〜５０質量％が好ましく、特に２０質量％前後が特に好ましい。
【００１４】
本発明に係る壁面塗装材は、前記壁面塗装材用糊がコンニャク粉１．０〜１．４質量部に対して、デンプンを３〜５質量部、にかわを２．７〜４．５質量部含む場合、ゼオライトとの混合物から成ることが好ましい。この場合、特に、ゼオライトを用いたもので、塗りやすく施工性に優れ、乾燥時の密着性や、湿潤時の剥離性にも優れたものとなる。
また、本発明に係る壁面塗装材は、前記壁面塗装材用糊がコンニャク粉１．０〜１．４質量部に対して、デンプンを５〜７質量部、にかわを４．５〜６．３質量部含む場合、珪藻土との混合物から成ることが好ましい。この場合、特に、珪藻土を用いたもので、塗りやすく施工性に優れ、乾燥時の密着性や、湿潤時の剥離性にも優れたものとなる。
また、本発明に係る壁面塗装材は、前記壁面塗装材用糊がコンニャク粉２５〜３５質量部に対して、デンプンを３０〜５０質量部、にかわを１０〜２０質量部含む場合、繊維素繊維との混合物から成ることが好ましい。この場合、特に、繊維素繊維を用いたもので、塗りやすく施工性に優れ、乾燥時の密着性や、湿潤時の剥離性にも優れたものとなる。
【発明の効果】
【００１５】
本発明によれば、壁面塗装材を回収して粉砕し再利用可能な壁面塗装材用糊、その製造方法および壁面塗装材を提供することができる。
【発明を実施するための最良の形態】
【００１６】
以下、本発明の実施の形態の壁面塗装材用糊、その製造方法および壁面塗装材について説明する。
本発明の実施の形態の壁面塗装材用糊は、コンニャク粉とデンプンとにかわとを含んでいる。本発明の実施の形態の壁面塗装材用糊は、コンニャク粉と水とを撹拌して生成されたコンニャク糊と、デンプンと水とを撹拌して生成されたデンプン糊と、にかわと水とを混合して生成されたにかわ液とを混合して製造される。
【００１７】
本発明の実施の形態の壁面塗装材用糊の、各成分の配合量などを検討するために、施工性、密着性および剥離性について調べる試験を行った。試験は、まず壁面塗装材用糊の試験試料を壁面塗装材の原料と混合し、下地材として３００ｍｍ×３００ｍｍの石膏ボード（吉野石膏株式会社製）に金ごてで塗布し、そのときの施工性を調べた。さらに、塗布後２昼夜乾燥させ、スクレーパーまたは皮スキで２〜３回こすって剥ぎ取り、密着性を調べた。また、塗布後２昼夜乾燥させたものに、霧吹きで清水を含ませ、１０秒後、スクレーパーまたは皮スキで２〜３回こすって剥ぎ取り、剥離性を調べた。施工性、密着性および剥離性の評価基準を、表１に示す。
【００１８】
【表１】
2010024256.tif 000002
【００１９】
リサイクルして再利用する必要がない場合には、施工性および密着性に優れていれば良く、壁面塗装材用糊としては、施工性が○、密着性が○のものが好ましいことになる。しかしながら、再利用可能な壁面塗装材用糊としては、施工性および密着性に加えて、剥離性も優れている必要がある。また、吸湿したときに脆くなってすぐに剥がれるものは壁面塗装材として適さず、スクレーパーまたは皮スキで２〜３回こすることにより剥がれるもの、すなわち、剥離性が○のものが最適な壁面塗装材用糊であるといえる。
【００２０】
試験に使用する壁面塗装材用糊としては、コンニャク粉と水とを撹拌して生成されたコンニャク糊、デンプンと水とを撹拌して生成されたデンプン糊、にかわと水とを混合して生成されたにかわ液の３種類について、それぞれ単独の試料、２種類を混ぜた試料、３種類を混ぜた試料を準備した。また、壁面塗装材の原料としては、微粒状のゼオライト（日東粉化工業株式会社製）、粉末状の珪藻土（昭和化学工業株式会社製）、粉末状の繊維素繊維（日本製紙株式会社製）の３種類を準備した。
【００２１】
［コンニャク糊、デンプン糊、にかわ液がそれぞれ単独の場合］
コンニャク糊、デンプン糊、にかわ液がそれぞれ単独から成る糊を試験試料として、試験を行った。試験には、コンニャク糊に含まれるコンニャク粉の含有濃度、デンプン糊に含まれるデンプン粉の含有濃度、にかわ液に含まれるにかわの含有濃度を変化させたものを使用した。各試験試料に対して、ゼオライト、珪藻土、繊維素繊維をそれぞれ混合して壁面塗装材を作成し、試験を行った。各試験試料と壁面塗装材の原料との混合量を表２に、試験結果を表３に示す。
【００２２】
【表２】
2010024256.tif 000003
【００２３】
【表３】
2010024256.tif 000004
【００２４】
表２および表３に示すように、以下に示す結果が確認された。コンニャク糊（試料１、２）は、珪藻土の施工性が良いが、密着性が悪い。また、コンニャク糊の剥離性は、ゼオライトおよび繊維素繊維で良いが、珪藻土では悪い。なお、コンニャク糊は、約一週間程度保管しておくと、水が出て粘性が徐々に失われる傾向があり、保存性が悪い。デンプン糊（試料３〜６）は、デンプン粉の含有濃度が高くなると、ゼオライトおよび繊維素繊維の密着性が良くなるが、剥離性が悪くなり、ひび割れの原因にもなりやすい。また、デンプン糊は、珪藻土の剥離性が悪い。にかわ液（試料７〜９）は、ゼオライト、珪藻土、繊維素繊維ともに施工性が悪い。また、にかわ液は、ゼオライトおよび珪藻土の剥離性が悪い。
【００２５】
ゼオライトは、コンニャク糊、デンプン糊、にかわ液ともに、施工性が悪い。珪藻土は、コンニャク糊、デンプン糊、にかわ液ともに、密着性が悪く、剥離性も悪い。繊維素繊維は、４％濃度のデンプン糊（試料４）のときを除いて、コンニャク糊、デンプン糊、にかわ液ともに、施工性が悪い。４％濃度のデンプン糊（試料４）は、繊維素繊維とともに使用する場合、施工性および密着性が良く、再利用を考慮しなければ、繊維素繊維用の壁面塗装材用糊として好ましい。しかし、剥離性がやや悪いため、再利用するのは困難である。このように、コンニャク糊、デンプン糊、にかわ液がそれぞれ単独から成る糊では、施工性、密着性および剥離性の全てを満足する結果は得られなかった。
【００２６】
［コンニャク糊、デンプン糊、にかわ液のうち２種類を混合した場合］
コンニャク糊、デンプン糊、にかわ液のうち２種類を混合した糊を試験試料として、試験を行った。試験には、コンニャク糊に含まれるコンニャク粉の含有濃度、デンプン糊に含まれるデンプン粉の含有濃度、にかわ液に含まれるにかわの含有濃度を変化させたものを使用した。各試験試料に対して、ゼオライト、珪藻土、繊維素繊維をそれぞれ混合して壁面塗装材を作成し、試験を行った。各試験試料と壁面塗装材の原料との混合量を表４に、試験結果を表５に示す。
【００２７】
【表４】
2010024256.tif 000005
【００２８】
【表５】
2010024256.tif 000006
【００２９】
表４および表５に示すように、以下に示す結果が確認された。コンニャク糊とデンプン糊とを混合した糊（試料１０〜１２）は、珪藻土の施工性が良いが、密着性、剥離性が悪い。デンプン糊の含有濃度が高くなると、ゼオライトの剥離性、繊維素繊維の密着性が良くなるが、繊維素繊維の施工性、剥離性が悪くなる。コンニャク糊とにかわ液とを混合した糊（試料１３〜１５）は、珪藻土の施工性、繊維素繊維の密着性が良いが、珪藻土の密着性、剥離性が悪い。にかわ液の含有濃度が高くなると、ゼオライトの密着性、剥離性がやや良くなるが、繊維素繊維の施工性が悪くなる。デンプン糊とにかわ液とを混合した糊（試料１６〜１９）は、珪藻土の施工性、繊維素繊維の密着性が良いが、珪藻土の密着性、剥離性が悪い。デンプン糊およびにかわ液の含有濃度が高くなると、ゼオライトの密着性、繊維素繊維の施工性が良くなるが、ゼオライトの剥離性、繊維素繊維の剥離性が悪くなる。
【００３０】
ゼオライトは、施工性がやや悪い。珪藻土は、施工性が良いが、密着性、剥離性が悪い。繊維素繊維は、密着性が良いが、剥離性がやや悪い。１．２％濃度のコンニャク糊と４％濃度のデンプン糊とを等量混合した糊（試料１１）、および、１．２％濃度のコンニャク糊と１．８％濃度のにかわ液とを等量混合した糊（試料１３）は、繊維素繊維とともに使用する場合、施工性および密着性が良く、再利用を考慮しなければ、繊維素繊維用の壁面塗装材用糊として好ましい。しかし、剥離性がやや悪いため、再利用するのは困難である。このように、コンニャク糊、デンプン糊、にかわ液のうち２種類を混合した糊では、施工性、密着性および剥離性の全てを満足する結果は得られなかった。
【００３１】
［コンニャク糊、デンプン糊、にかわ液の３種類を混合した場合］
コンニャク糊、デンプン糊、にかわ液の３種類を混合した糊を試験試料として、試験を行った。試験には、コンニャク糊に含まれるコンニャク粉の含有濃度、デンプン糊に含まれるデンプン粉の含有濃度、にかわ液に含まれるにかわの含有濃度を変化させたものを使用した。各試験試料に対して、ゼオライト、珪藻土、繊維素繊維をそれぞれ混合して壁面塗装材を作成し、試験を行った。各試験試料と壁面塗装材の原料との混合量を表６に、試験結果を表７に示す。
【００３２】
【表６】
2010024256.tif 000007
【００３３】
【表７】
2010024256.tif 000008
【００３４】
表６および表７に示すように、１．２％濃度のコンニャク糊と４％濃度のデンプン糊と３．６％濃度のにかわ液とを等量混合した糊（試料２２）は、ゼオライトとともに使用する場合、施工性、密着性および剥離性の全てを満足する結果が得られた。このことから、コンニャク粉１．０〜１．４質量部に対して、デンプンを３〜５質量部、にかわを２．７〜４．５質量部含む壁面塗装材用糊は、ゼオライトと混ぜることにより、特に、塗りやすく施工性に優れ、乾燥時の密着性や、湿潤時の剥離性にも優れた壁面塗装材を形成することができるといえる。
【００３５】
また、表６および表７に示すように、１．２％濃度のコンニャク糊と６％濃度のデンプン糊と５．４％濃度のにかわ液とを等量混合した糊（試料２３）は、珪藻土とともに使用する場合、施工性、密着性および剥離性の全てを満足する結果が得られた。このことから、コンニャク粉１．０〜１．４質量部に対して、デンプンを５〜７質量部、にかわを４．５〜６．３質量部含む壁面塗装材用糊は、珪藻土と混ぜることにより、特に、塗りやすく施工性に優れ、乾燥時の密着性や、湿潤時の剥離性にも優れた壁面塗装材を形成することができるといえる。
【００３６】
さらに、表６および表７に示すように、１．２％濃度のコンニャク糊と４％濃度のデンプン糊と１．４％濃度のにかわ液とを混合した糊（試料２４）は、繊維素繊維とともに使用する場合、施工性、密着性および剥離性の全てを満足する結果が得られた。このことから、コンニャク粉２５〜３５質量部に対して、デンプンを３０〜５０質量部、にかわを１０〜２０質量部含む壁面塗装材用糊は、繊維素繊維と混ぜることにより、特に、塗りやすく施工性に優れ、乾燥時の密着性や、湿潤時の剥離性にも優れた壁面塗装材を形成することができるといえる。
【００３７】
これらの壁面塗装材用糊を使用した壁面塗装材は、乾燥状態では、下地の壁材などに固く付着しているため、スクレーパー等で削っても、容易には剥がれない。しかし、この壁面塗装材に水を含ませて湿潤状態にすることにより、スクレーパー等により、下地の壁材などを傷つけることなく、容易に剥がすことができる。このため、これらの壁面塗装材用糊によれば、壁面塗装材を回収して粉砕し再利用することができる。また、下地の壁材なども再利用することができる。これらの壁面塗装材用糊は、天然素材の食品添加物から成っているため、廃棄したとしても環境に悪影響を与えず、環境への負荷が小さい。また、災害・緊急時の救難食料にすることもできる。
【００３８】
本来、壁面塗装材用糊は、被塗装物に対して接着させるためにある。容易に剥がれるようでは、壁面塗装材用糊としての価値がない。このため、水を含ませてスクレーパー等で剥ぎ取る場合、容易には剥がれないものである。乾燥状態では、さらに剥がしにくくなる。そのうえ、下地を傷付けずに剥がすのは、かなり難しい。酢酸ビニル系糊やエマルジョン系糊のような石油合成糊では、接着力が強すぎるため、下地を傷付けずに剥がすことはほとんど不可能である。石油合成糊では、壁面塗装材のリサイクルも不可能である。
これに対し、本発明の実施の形態の壁面塗装材用糊は、施工性、密着性、剥離性が良好で、接着力が強く、かつ、下地材を傷付けずに剥がすことができ、また、廃棄に際し環境に悪影響を与えず、さらに、リサイクルも可能である。
【００３９】
なお、１．２％濃度のコンニャク糊と２〜６％濃度のデンプン糊と１．４〜５．４％濃度のにかわ液とを混合した糊（試料２０〜２４）は、繊維素繊維とともに使用する場合、施工性および密着性が良く、再利用を考慮しなければ、繊維素繊維用の壁面塗装材用糊として好ましい。また、１．２％濃度のコンニャク糊と６％濃度のデンプン糊と５．４％濃度のにかわ液とを等量混合した糊（試料２３）は、ゼオライトとともに使用する場合、施工性および密着性が良く、再利用を考慮しなければ、繊維素繊維用の壁面塗装材用糊として好ましい。しかし、これらは剥離性がやや悪いため、再利用するのは困難である。
【００４０】
なお、本発明の実施の形態の壁面塗装材用糊は、安息香酸、安息香酸ナトリウム、セルロースエーテル、竹酢液およびニンニクのうちの少なくとも１種類を含んでいてもよい。この場合、安息香酸および安息香酸ナトリウムにより防腐、防カビ効果が得られ、セルロースエーテルにより粘度を高める増粘効果が得られ、竹酢液およびニンニクにより防虫効果が得られる。素材が食品添加物から成り腐りやすいため、安息香酸または安息香酸ナトリウムによる防腐、防カビ作用が特に効果的である。また、素材が食品添加物から成り虫がつきやすいため、竹酢液による防虫作用が特に効果的である。